(57)【要約】【課題】不織布に塩素系消毒剤を含浸してなるシート状の消毒剤含浸体において、消毒剤濃度の経時的変化を抑える。【解決手段】基材となる不織布が、ポリエステル繊維、ポリエステル−ポリエチレン芯鞘繊維、ポリプロピレン−ポリエチレン芯鞘繊維など、もともと消毒剤を吸着し難い繊維で形成されている。不織布を構成する前記繊維には、界面活性剤の付着量が半減したものを用いることにより、消毒剤による殺菌・消毒効果が長期間にわたり維持されるようにする。【選択図】        なし【特許請求の範囲】
【請求項１】
不織布に塩素系消毒剤を含浸してなる消毒剤含浸体であって、
前記不織布が、下記の合成繊維からなり、平成１２年厚生省告示第１３３号に示された医薬不織布ガーゼ基準の溶出物基準（１）泡立ち試験に適合するものであることを特徴とする消毒剤含浸体。
〈合成繊維〉
ポリエステル繊維、ポリエチレン繊維、ポリプロピレン繊維、ポリエステル−ポリエチレン芯鞘繊維、ポリプロピレン−ポリエチレン芯鞘繊維からなる群より選択される一種の繊維、又は該群より選択される二種以上の混合繊維。
【請求項２】
剛性の異なる二種の不織布を重ね合わせたシート状にしてあり、
これら二種の不織布のそれぞれに、塩素系消毒剤を含浸してある請求項１記載の消毒剤含浸体。
【請求項３】
前記塩素系消毒剤が、次亜塩素酸ナトリウム、塩化ベンザルコニウム、塩化ベンゼントニウム、塩化セチルピリジニウム、グルコン酸クロルヘキシジンのいずれか一種、またはこれらの混合物である請求項１又は２記載の消毒剤含浸体。
【発明の詳細な説明】
【０００１】
【発明の属する技術分野】
本発明は、手指、皮膚、創傷面等の洗浄消毒、又は器具、器機等の洗浄消毒に用いられる医薬部外品又は医薬品の消毒剤含浸体に関する。
【０００２】
【従来の技術】
医薬部外品の消毒シートとして、脱脂綿や脱脂綿不織布に、塩素系消毒剤を含浸してなるものがある。コットン、レーヨン、パルプなどのセルローズ繊維からなる不織布に、塩素系消毒剤を含浸してなる消毒剤含浸シートも広く知られている。特許文献１には、塩化ビニル樹脂、ＡＢＳ、ポリエチレン、ポリプロピレン、アクリル樹脂、フッ素樹脂、ポリカーボネート、メチルペンテン樹脂、ポリウレタン等からなる不織布に、次亜塩素酸を含む消毒剤を含浸してなるウエットティッシュが開示されている。
【０００３】
【特許文献１】
特開平９−１７３４２７号公報（請求項１、段落番号００１８）
【０００４】
【発明が解決しようとする課題】
しかし、不織布に消毒液を含浸させた従来のウエットティッシュでは、消毒剤濃度が経時的に漸減しやすく、数ヶ月後には医薬部外品や医薬品の基準濃度を下回る不都合があった。具体的には、外皮消毒剤の医薬部外品や医薬品での基準濃度は、塩化ベンザルコニウム０．０１〜０．０５％、塩化ベンゼントニウム０．０１〜０．０５％、グルコン酸クロルヘキシジン０．０２〜０．１％であるのに対し、実際のところ不織布に含浸させた状態で６ヶ月〜１年が経つと、これらの薬剤濃度は先の基準濃度の２０〜６０％程度に半減している。このため、薬剤の効能が良好に発揮されず、手指や皮膚等の殺菌・消毒効果が良好に得られない点で問題があった。
【０００５】
このような不具合の発生は、当初、不織布を構成する繊維が吸液性を有することに因るのであろうと推認した。事実、吸液性を有する繊維からなる脱脂綿不織布製の消毒シートでは、薬効の低下が短期間になる。しかし、本来的に吸液性を有しない筈の合成繊維を用いても、上記の不具合は発生している。その場合の原因を究明したところ、従来の不織布を構成する合成繊維では、紡糸工程を含む生産ラインでの滑り性を確保して生産効率の向上を期すために、一律的に界面活性剤が付着している。いわゆるオイリングがなされていることを知った。これだと、塩素系消毒剤が前記界面活性剤と反応し、消毒剤濃度が漸減して行くの道理であり、これが原因していることに気付いた。
【０００６】
それならば、不織布を構成する合成繊維に付着の界面活性剤を無くする、無くせないまでも半減させればよい、と考えて本発明を提案するに至った。すなわち、本発明の目的は、不織布に塩素系消毒剤を含浸してなる消毒剤含浸体において、不織布を構成する合成繊維への界面活性剤の付着量を抑える、ないしは無くして、消毒剤の良好な殺菌・消毒効果が長期にわたって得られる消毒剤含浸体を提供することにある。本発明の目的は、医療行為前の手指の洗浄消毒、多くは手指の角質部のこそぎ取り作業時に使用して好適な消毒剤含浸体を提供することにある。
【０００７】
【課題を解決するための手段】
本発明に係る消毒剤含浸体は、塩素系消毒剤を含浸する不織布が、下記の合成繊維からなり、平成１２年厚生省告示第１３３号に示された医薬不織布ガーゼ基準の溶出物基準（１）泡立ち試験に適合するものであることを特徴とする。ここでの合成繊維とは、ポリエステル繊維、ポリエチレン繊維、ポリプロピレン繊維、ポリエステル−ポリエチレン芯鞘繊維、ポリプロピレン−ポリエチレン芯鞘繊維からなる群より選択される一種の繊維、又は該群より選択される二種以上の混合繊維である。本発明の消毒剤含浸体は、基本的にシート状であることを予測しているが、球状などであってもよい。
【０００８】
ここで、「平成１２年厚生省告示第１３３号に示された医薬不織布ガーゼ基準の溶出物基準（１）泡立ち試験」とは、製品５．０ｇに水５００ｍｌを加え、還流冷却器をつけ３０分間穏やかに煮沸し、冷後、ガラスろ過器（Ｇ２）を用いろ過し、これを試験液とする。そして試験液５ｍｌを内径１５ｍｍ、長さ約２００ｍｍの共栓試験管に入れ、３分間激しく振り混ぜ静置したとき、生じた泡が１０分以内に消失することを適合要件とするものである。
【０００９】
前出の合成繊維が上記の泡立ち試験に適合していると言うことは、少なくとも合成繊維に対する界面活性剤の付着量が従来のそれの５０％以下に半減していることを意味する。具体的には、合成繊維をつくる過程での界面活性剤の付着量を抑制することで達成できるし、不織布としたのちに界面活性剤を洗い落として除去することでも達成できる。
【００１０】
本発明において、ポリエステル繊維、ポリエチレン繊維、ポリプロピレン繊維、ポリエステル−ポリエチレン芯鞘繊維、ポリプロピレン−ポリエチレン芯鞘繊維の一種又は混合繊維の繊度は、０．１１１１テックス以上、０．５５５５テックス以下（１〜５デニール）の範囲にあることが好ましい。０．１１１１テックス（１デニール）を下回ると、得られた不織布は腰が弱く、使い勝手の悪いものとなる。０．５５５５テックス（５デニール）を超えると、拭き心地などの使用感が悪くなる。本発明の不織布は、接着法、機会結合法、スパンボンド法、抄紙法、交合法などの公知の方法で製造でき、その製法は問わない。
【００１１】
本発明においては、先のポリエステル繊維、ポリエチレン繊維、ポリプロピレン繊維、ポリエステル−ポリエチレン芯鞘繊維、ポリプロピレン−ポリエチレン芯鞘繊維のほかに、コットン、レーヨン、パルプ等を僅かに含ませることを否定しない。この場合には、コットン等の含有率は２０重量％未満とすることが好ましい。これはコットン等の繊維の含有率が２０重量％を超えると、これへの消毒剤の吸着量が大きくなり、経時的に消毒剤濃度が漸減しやすくなることに拠る。
【００１２】
本発明の消毒剤含浸体は、前述の合成繊維からなる、剛性の異なる二種の不織布を重ね合わせてシート状にし、これら二種の不織布のそれぞれに、塩素系消毒剤を含浸した形態にすることができる。この形態によれば、医療行為前における手指の洗浄消毒に際し、手指の角質部をこそぎ取るのに好適なものとなる。不織布の剛性の差異は、不織布を構成する合成繊維、繊維の密度差、若しくは繊度の違いなどを変更にすることによって適宜に得られる。
【００１３】
塩素系消毒剤の具体例としては、次亜塩素酸ナトリウム、二酸化塩素、塩化ベンザルコニウム、塩化ベンゼントニウム、塩化セチルピリジニウム、グルコン酸クロルヘキシジンのいずれか一種、またはこれらの混合物を挙げることができる。
【００１４】
【作用】
本発明に係る消毒剤含浸体においては、その基材となる不織布が、ポリエステル繊維、ポリエチレン繊維、ポリプロピレン繊維、ポリエステル−ポリエチレン芯鞘繊維、ポリプロピレン−ポリエチレン芯鞘繊維などのように、次亜塩素酸ナトリウム、塩化ベンザルコニウムなどに代表される各種消毒剤を吸着し難い合成繊維で形成されている。
【００１５】
加えて、本発明においては、基材である不織布が、平成１２年厚生省告示第１３３号に示された医薬不織布ガーゼ基準の溶出物基準（１）泡立ち試験に適合するものとしてある。このことは、もともと不織布を構成する合成樹脂繊維への界面活性剤の配合量を可及的に少なくすることで実現できる。すなわち、本発明者等は、繊維メーカーに界面活性剤の添加量を従来の５０％以下にすることを依頼し、よって得られた合成繊維で不織布をつくった。それによれば、先の泡立ち試験の適用要件を満たす不織布になる。
【００１６】
【発明の効果】
かかる本発明に係る消毒剤含浸シートによれば、医薬品や医薬部外品の基準を満たすものとなり、そのうえで長期にわたって良好な殺菌・消毒効果を発揮し、実用利便性に優れたものとなる。
【００１７】
【実施例】
（実施例１）  界面活性剤の付着量を従来のそれの５０％としたポリエステルＰＥＴ）繊維からなる不織布をつくり、この不織布に以下の配合割合からなる消毒剤の液を含浸させて、消毒剤含浸シートを得た。
次亜塩素酸ナトリウム                                          ０．１％
精製水                                                      ９９．９％
【００１８】
（実施例２）  実施例１に係るＰＥＴ繊維製の不織布に、以下の配合割合からなる消毒剤を含浸させて、消毒剤含浸シートを得た。
次亜塩素酸ナトリウム                                          ０．１％
精製水                                                      ７９．９％
９５％エタノール                                            ２０．０％
【００１９】
（実施例３）  実施例１に係るＰＥＴ繊維製の不織布に、以下の配合割合からなる消毒剤を含浸させて、消毒剤含浸シートを得た。
次亜塩素酸ナトリウム                                        ０．０５％
精製水                                                    ９９．９５％
【００２０】
（実施例４）  実施例１に係るＰＥＴ繊維製の不織布に、以下の配合割合からなる消毒剤を含浸させて、消毒剤含浸シートを得た。
次亜塩素酸ナトリウム                                        ０．０５％
精製水                                                    ７９．９５％
９５％エタノール                                            ２０．０％
【００２１】
（実施例５）  ポリエチレンテレフタレート繊維５０重量％と、ポリプロピレン−ポリエチレン芯鞘繊維５０重量％からなる不織布を作成した。ここでは、界面活性剤の添加量を可及的に少なく、具体的には従来の添加量の１／２以下程度に抑えることを依頼した。得られた不織布は、医薬不織布ガーゼ基準の溶出物基準である泡立ち試験の適用要件を満たすものであった。当該不織布に以下の配合割合からなる消毒剤を含浸させて、消毒剤含浸シートを得た。
次亜塩素酸ナトリウム                                          ０．１％
精製水                                                      ９９．９％
【００２２】
（実施例６）  実施例５に係るＰＰ−ＰＥ＋ＰＥＴ製の不織布に、以下の配合割合からなる消毒剤を含浸させて、消毒剤含浸シートを得た。
次亜塩素酸ナトリウム                                        ０．０５％
精製水                                                    ９９．９５％
【００２３】
（実施例７）  実施例１に係るＰＥＴ繊維製の不織布に、以下の配合割合からなる消毒剤を含浸させて、消毒剤含浸シートを得た。
塩化ベンザルコニウム                                          ０．１％
精製水                                                      ９９．９％
【００２４】
（実施例８）  実施例１に係るＰＥＴ繊維製の不織布に、以下の配合割合からなる消毒剤を含浸させて、消毒剤含浸シートを得た。
塩化ベンザルコニウム                                          ０．１％
精製水                                                      ７９．９％
９５％エタノール                                            ２０．０％
【００２５】
（実施例９）  実施例５に係るＰＰ−ＰＥ＋ＰＥＴ製の不織布に、以下の配合割合からなる消毒剤を含浸させて、消毒剤含浸シートを得た。
次亜塩素酸ナトリウム                                          ０．１％
精製水                                                      ９９．９％
【００２６】
（実施例１０）  実施例１に係るＰＥＴ繊維製の不織布に、以下の配合割合からなる消毒剤を含浸させて、消毒剤含浸シートを得た。
塩化ベンゼントニウム                                          ０．１％
精製水                                                      ９９．９％
【００２７】
（実施例１１）  実施例１に係るＰＥＴ繊維製の不織布に、以下の配合割合からなる消毒剤を含浸させて、消毒剤含浸シートを得た。
塩化ベンゼントニウム                                          ０．１％
精製水                                                      ７９．９％
９５％エタノール                                            ２０．０％
【００２８】
（実施例１２）  実施例５に係るＰＰ−ＰＥ＋ＰＥＴ製の不織布に、以下の配合割合からなる消毒剤を含浸させて、消毒剤含浸シートを得た。
塩化ベンゼントニウム                                          ０．１％
精製水                                                      ９９．９％
【００２９】
（実施例１３）  実施例１に係るＰＥＴ繊維製の不織布に、以下の配合割合からなる消毒剤を含浸させて、消毒剤含浸シートを得た。
塩化セチルピリジニウム                                        ０．１％
精製水                                                      ９９．９％
【００３０】
（実施例１４）  実施例１に係るＰＥＴ繊維製の不織布に、以下の配合割合からなる消毒剤を含浸させて、消毒剤含浸シートを得た。
塩化セチルピリジニウム                                        ０．１％
精製水                                                      ７９．９％
９５％エタノール                                            ２０．０％
【００３１】
（実施例１５）  実施例５に係るＰＰ−ＰＥ＋ＰＥＴ製の不織布に、以下の配合割合からなる消毒剤を含浸させて、消毒剤含浸シートを得た。
塩化セチルピリジニウム                                        ０．１％
精製水                                                      ９９．９％
【００３２】
（実施例１６）  実施例１に係るＰＥＴ繊維製の不織布に、以下の配合割合からなる消毒剤を含浸させて、消毒剤含浸シートを得た。
グルコン酸クロルヘキシジン                                    ０．１％
精製水                                                      ９９．９％
【００３３】
（実施例１７）  実施例１に係るＰＥＴ繊維製の不織布に、以下の配合割合からなる消毒剤を含浸させて、消毒剤含浸シートを得た。
グルコン酸クロルヘキシジン                                    ０．１％
精製水                                                      ７９．９％
９５％エタノール                                            ２０．０％
【００３４】
（実施例１８）  実施例５に係るＰＰ−ＰＥ＋ＰＥＴ製の不織布に、以下の配合割合からなる消毒剤を含浸させて、消毒剤含浸シートを得た。
グルコン酸クロルヘキシジン                                    ０．１％
精製水                                                      ９９．９％
【００３５】
（比較例１）  コットン１００％の不織布を作成し、これに以下の配合割合からなる消毒剤を含浸させて、消毒剤含浸シートを得た。
次亜塩素酸ナトリウム                                          ０．１％
精製水                                                      ９９．９％
【００３６】
（比較例２）  コットン５０重量％とレーヨン５０重量％とを使って不織布を作成した。これに以下の配合割合からなる消毒剤を含浸させて、消毒剤含浸シートを得た。
次亜塩素酸ナトリウム                                          ０．１％
精製水                                                      ９９．９％
【００３７】
（比較例３）  比較例１のコットン製の不織布に、以下の以下の配合割合からなる消毒剤を含浸させて、消毒剤含浸シートを得た。
次亜塩素酸ナトリウム                                        ０．０５％
精製水                                                    ９９．９５％
【００３８】
（比較例４）  比較例２のコットン−レーヨン製の不織布に、以下の以下の配合割合からなる消毒剤を含浸させて、消毒剤含浸シートを得た。
次亜塩素酸ナトリウム                                        ０．０５％
精製水                                                    ９９．９５％
【００３９】
（比較例５）  比較例１のコットン製の不織布に、以下の以下の配合割合からなる消毒剤を含浸させて、消毒剤含浸シートを得た。
塩化ベンザルコニウム                                          ０．１％
精製水                                                      ９９．９％
【００４０】
（比較例６）  比較例２のコットン−レーヨン製の不織布に、以下の以下の配合割合からなる消毒剤を含浸させて、消毒剤含浸シートを得た。
塩化ベンザルコニウム                                          ０．１％
精製水                                                      ９９．９％
【００４１】
（比較例７）  比較例１のコットン製の不織布に、以下の以下の配合割合からなる消毒剤を含浸させて、消毒剤含浸シートを得た。
塩化ベンゼントニウム                                          ０．１％
精製水                                                      ９９．９％
【００４２】
（比較例８）  比較例２のコットン−レーヨン製の不織布に、以下の以下の配合割合からなる消毒剤を含浸させて、消毒剤含浸シートを得た。
塩化ベンゼントニウム                                          ０．１％
精製水                                                      ９９．９％
【００４３】
（比較例９）  比較例１のコットン製の不織布に、以下の以下の配合割合からなる消毒剤を含浸させて、消毒剤含浸シートを得た。
塩化セチルピリジニウム                                        ０．１％
精製水                                                      ９９．９％
【００４４】
（比較例１０）  比較例２のコットン−レーヨン製の不織布に、以下の以下の配合割合からなる消毒剤を含浸させて、消毒剤含浸シートを得た。
塩化セチルピリジニウム                                        ０．１％
精製水                                                      ９９．９％
【００４５】
（比較例１１）  比較例１のコットン製の不織布に、以下の以下の配合割合からなる消毒剤を含浸させて、消毒剤含浸シートを得た。
グルコン酸クロルヘキシジン                                    ０．１％
精製水                                                      ９９．９％
【００４６】
（比較例１２）  比較例２のコットン−レーヨン製の不織布に、以下の以下の配合割合からなる消毒剤を含浸させて、消毒剤含浸シートを得た。
グルコン酸クロルヘキシジン                                    ０．１％
精製水                                                      ９９．９％
【００４７】
以下の実施例１〜１８および比較例１〜１２に係る消毒剤含浸シートの６ヵ月後の各消毒成分の薬剤回収割合を、以下の表１に示す。
【００４８】
【表１】
2005013309.tif 000002
【００４９】
表１より、ＰＥＴ又はＰＰ−ＰＥおよびＰＥＴからなる不織布に消毒剤を含浸してなる実施例１〜１８に係る消毒剤含浸シートでは、６ヶ月後においても概ね９０％以上の薬剤回収率を示しており、該消毒剤含浸シート内における消毒剤濃度の経時的漸減がほどんどないことがわかる。特に、塩化ベンザルコニウム、塩化ベンゼントニウム、塩化セチルピリジニウム、グルコン酸クロルヘキシジンなどでは、比較例では回収率が約２０〜６０弱程度であるのに対して、実施例に係る消毒剤含浸シートでは８０〜９８以上の高い回収率を示している。以上より、本実施例に係るシートは、消毒剤に由来する消毒・殺菌作用等が長期にわたって安定的に発揮し、手指や皮膚の消毒・殺菌に使用される消毒剤含浸シートとして実用利便性に優れたものであることがわかる。
【００５０】
上記実施例においては、ＰＥＴ、ＰＰ−ＰＥおよびＰＥＴからなる不織布を基体とする消毒剤含浸シートを示したが、ＰＥ単体、ＰＰ単体、ＰＥＴ−ＰＥの芯鞘繊維においても、先のＰＥＴ等からなる不織布と同様の作用効果を奏するものであることを、本発明者等は確認している。